(57)【要約】      （修正有）【課題】加飾が施された樹脂成形品に対し必要な箇所に必要な厚さのハードコート層を形成することができるハードコート層形成方法および加飾成形品を提供する。【解決手段】少なくとも表示用の透明窓部２０ａとその透明窓部の周囲に着色された加飾部分２０ｂとを有し、上記透明窓部と上記加飾部分に跨がってハードコート層が形成されている加飾成形品において、上記透明窓部に形成されたハードコート層の膜厚が、上記加飾部分に形成されたハードコート層の膜厚に対して相対的に厚く形成されていることを特徴とする。【選択図】図２
2008032928.tif 000002
【特許請求の範囲】
【請求項１】
少なくとも表示用の透明窓部とその透明窓部の周囲に着色された加飾部分とを有し、上記透明窓部と上記加飾部分に跨がってハードコート層が形成されている加飾成形品において、
上記透明窓部に形成されたハードコート層の膜厚が、上記加飾部分に形成されたハードコート層の膜厚に対して相対的に厚く形成されていることを特徴とする加飾成形品。
【請求項２】
少なくとも表示用の透明窓部とその透明窓部の周囲に着色された加飾部分とを有する加飾成形品の上記加飾部分に対し、印刷等によって記号、模様が後付けされた加飾成形品において、
上記記号、模様が後付けされた部分に対し、ハードコート層が形成されていることを特徴とする加飾成形品。
【請求項３】
少なくとも表示用の透明窓部とその透明窓部の周囲に着色された加飾部分とを有する加飾成形品に対し、上記透明窓部と上記加飾部分に跨がってハードコート層を形成する加飾成形品のハードコート層形成方法において、
上記透明窓部に形成するハードコート層の膜厚を、上記加飾部分に形成するハードコート層の膜厚に対して相対的に厚く形成することを特徴とする加飾成形品のハードコート層形成方法。
【請求項４】
少なくとも表示用の透明窓部とその透明窓部の周囲に着色された加飾部分とを有する加飾成形品の上記加飾部分に対し、印刷等によって記号、模様を後付けし、上記記号、模様が付加された部分に対してハードコート層を形成することを特徴とする加飾成形品のハードコート層形成方法。
【請求項５】
上記ハードコート層をジェットプリンタを用いて形成する請求項３または４記載の加飾成形品のハードコート層形成方法。
【請求項６】
上記加飾部分が曲面を有し、その曲面に沿って上記ジェットプリンタのヘッドの角度を変位させるか、または固定されたヘッドに対して上記加飾成形品の姿勢を変位させることにより、上記曲面にコートするハードコート層の厚みを調整する請求項５記載の加飾成形品のハードコート層形成方法。
【請求項７】
熱転写フィルムまたは加飾フィルムを用いたインモールド成形によって上記加飾部分を形成する請求項３〜６のいずれか１項に記載の加飾成形品のハードコート層形成方法。
【発明の詳細な説明】
【技術分野】
【０００１】
本発明は、携帯電話やＰＤＡ（Personal Digital Assistants）等の移動端末に備えられている表示画面の保護コートとして好適な加飾成形品およびそのハードコート層形成方法に関するものである。
【背景技術】
【０００２】
携帯電話や移動端末の表示部には、各種情報を透過表示するための透明窓部を備えたパネルが組み付けられており、このパネルにおいて透明窓部の周囲には窓枠状に着色を施した加飾部が形成されている。
【０００３】
上記パネルの表面には傷つき防止用のハードコート層が形成されるが、そのハードコート層の形成方法としては、例えば、基材シートの表面に離型層を介してハードコート層を積層しさらに必要に応じて絵柄層等を積層したものを、上記パネルの表面に重ね、加熱ローラで加圧して上記ハードコート層をそのパネルに転写する方法、あるいは、成形型内に転写シートを配置した状態でその成形型内に樹脂を注入成形するいわゆるインモールド成形によってパネルとハードコート層とを同時に形成する方法が知られている（例えば、特許文献１参照）。
【特許文献１】特開平８−１０８６９５号公報（第(２)頁）
【発明の開示】
【発明が解決しようとする課題】
【０００４】
しかしながら、従来のハードコート層形成方法は、パネル表面全体に均一な厚さでハードコート層を形成するものであるため、例えば透明窓部を保護するのに適した膜厚でハードコート層を全面に形成すると、それほど耐摩耗性の要求されない加飾部に形成されるハードコート層の膜厚が過剰になり、ハードコート層の材料を無駄に消費するばかりか、ハードコート層にクラックを発生させる原因にもなる。
【０００５】
また、携帯電話用のパネルに関しては、パネル成形後に上記加飾部にキャリアロゴを入れたいというニーズがあるが、このように後付けされたキャリアロゴはハードコート層を持たないため、耐摩耗性が低いという問題がある。
【０００６】
さらにまた、曲面を有する上記パネルにハードコート層を形成すると、ハードコート層の硬化時において、その曲面部分でハードコート層が引っ張られることによって膜厚不足を生じ、所定の耐摩耗性を奏することができなくなるという問題もある。
【０００７】
本発明は以上のような従来のハードコート層形成方法における課題を考慮してなされたものであり、加飾が施された樹脂成形品に対し必要な箇所に必要な厚さのハードコート層を形成することができるハードコート層形成方法および加飾成形品を提供するものである。
【課題を解決するための手段】
【０００８】
本発明の加飾成形品は、少なくとも表示用の透明窓部とその透明窓部の周囲に着色された加飾部分とを有し、上記透明窓部と上記加飾部分に跨がってハードコート層が形成されている加飾成形品において、上記透明窓部に形成されたハードコート層の膜厚が、上記加飾部分に形成されたハードコート層の膜厚に対して相対的に厚く形成されていることを要旨とする。
【０００９】
本発明において着色された加飾部分は、幾何学模様やベタ塗りパターンを印刷または転写することによって、また、真空蒸着やメッキ等の方法によって金属薄膜のパターンを形成することによって得ることができる。
【００１０】
本発明の加飾成形品は、少なくとも表示用の透明窓部とその透明窓部の周囲に着色された加飾部分とを有する加飾成形品の上記加飾部分に対し、印刷等によって記号、模様が後付けされた加飾成形品において、上記記号、模様が後付けされた部分に対し、ハードコート層が形成されていることを要旨とする。
【００１１】
本発明の加飾成形品のハードコート層形成方法は、少なくとも表示用の透明窓部とその透明窓部の周囲に着色された加飾部分とを有する加飾成形品に対し、上記透明窓部と上記加飾部分に跨がってハードコート層を形成する加飾成形品のハードコート層形成方法において、上記透明窓部に形成するハードコート層の膜厚を、上記加飾部分に形成するハードコート層の膜厚に対して相対的に厚く形成することを要旨とする。
【００１２】
本発明の加飾成形品のハードコート層形成方法は、少なくとも表示用の透明窓部とその透明窓部の周囲に着色された加飾部分とを有する加飾成形品の上記加飾部分に対し、印刷等によって記号、模様を後付けし、上記記号、模様が付加された部分に対してハードコート層を形成することを要旨とする。
【００１３】
本発明の加飾成形品のハードコート層形成方法において、上記ハードコート層はジェットプリンタを用いて形成することができる。
【００１４】
また、上記加飾部分が曲面を有する場合、その曲面に沿って上記ジェットプリンタのヘッドの角度を変位させるか、または固定されたヘッドに対して上記加飾成形品の姿勢を変位させることにより、上記曲面にコートするハードコート層の厚みを調整することができる。
【００１５】
また、上記加飾部分は熱転写フィルムまたは加飾フィルムを用いたインモールド成形によって形成することができる。
【発明の効果】
【００１６】
本発明の加飾成形品によれば、加飾成形品の透明窓部および加飾部分に対し、過不足なくハードコート層が形成されているため、加飾成形品の耐摩耗性を的確に高めることができる。
【００１７】
本発明の加飾成形品のハードコート層形成方法によれば、加飾が施された樹脂成形品に対し必要な箇所に必要な厚さのハードコート層を形成することができるという長所を有する。
【発明を実施するための最良の形態】
【００１８】
以下、図面に示した実施の形態に基づいて本発明を詳細に説明する。
【００１９】
本発明の加飾成形品に施されるハードコート層は、ジェットプリンタによって形成することができる。
【００２０】
ａ．ジェットプリンタの構成
ハードコート層を形成するためのジェットプリンタとしては、インクジェット方式や気泡ジェット方式を使用することができるが、中でも、多くの印刷ヘッドを備え、特定のプログラムされた所定の移動パターンにしたがってジェットが継続的に動作するデジタルインクジェットプリンタを使用することが好ましい。
【００２１】
図１は上記デジタルインクジェットプリンタ（以下、ジェットプリンタと略称する）の基本構成を示したものである。
【００２２】
同図において、ジェットプリンタ１は、ハードコート層用の溶液を噴射するヘッド２と、そのヘッド２に対してハードコート層溶液を供給する複数のカートリッジ（図示しない）と、ヘッド２をＸ軸方向に走査させるキャリッジ３とを備えている。
【００２３】
上記キャリッジ３はＸ軸方向に沿って配置されているスライディングシャフト４をガイドとして往復動するように構成されている。
【００２４】
また、このキャリッジ３は、プーリ５に張架されているベルト６と接続されており、プーリ５はステッピングモータ７によって正逆回転可能に構成されている。
【００２５】
したがって、ステッピングモータ７の回転方向と回転量をプリンタドライバで制御することによりヘッド２のＸ軸方向の位置を制御することができる。
【００２６】
なお、図中、８はヘッド２のＸ方向の位置を決めるための位置決めレールであり、９はヘッド２の移動に追従するフレキシブル基板である。
【００２７】
一方、上記ヘッド２の下方には図示しないボールねじによって駆動する搬送テーブル１０が備えられており、そのボールねじの回転方向と回転量を制御することにより、搬送テーブル１０のＹ軸方向の位置を制御することができるようになっている。
【００２８】
この搬送テーブル１０の上面に、図２に示すように加飾成形品としての表示パネル２０がセットされる。
【００２９】
ｂ．表示パネルの構成
本実施形態では携帯電話の表示パネルを例に取り説明する。
【００３０】
本実施形態における表示パネル２０は、各種情報を透過表示するための透明窓部２０ａを有し、その透明窓部２０ａの周囲に、表示の視認性を高めるため窓枠状に黒塗りされた内縁部２０ｂが形成され、その内縁部２０ｂのさらに外側にメタリック調で塗られた外縁部２０ｃが形成されている。なお、上記内縁部２０ｂおよび外縁部２０ｃは加飾部を構成している。
【００３１】
上記加飾部は、熱転写フィルムまたは加飾フィルムを用いたインモールド成形によって形成することができる。
【００３２】
また、上記外縁部２０ｃの表面には、“ＡＡＡＡ”で示すキャリアロゴ２０ｄが形成されている。ただし、このキャリアロゴ２０ｄは表示パネル２０成形後において必要に応じて形成される、いわゆる後付けされるものである。
【００３３】
このキャリアロゴ２０ｄの形成方法としては、グラビア、オフセット、スクリーン印刷によるパターン印刷方法、水洗・エッチング等による金属薄膜層のパターニング方法、カラーコピーによる印刷方法等を利用することができる。
【００３４】
なお、搬送テーブル１０の上面には表示パネル２０の外周縁と当接してその表示パネル２０を位置決めするための位置決め治具２１が４箇所設けられており、表示パネル２０の中心位置を基点としてハードコート層形成範囲Ｓ（例えば表示パネル２０の輪郭）をコントローラ（図示しない）に座標入力すると、コントローラは位置決め治具２１の中心位置（既知）を基点としてハードコート層形成範囲Ｓの座標を計算し直し、上記ボールねじと上記ステッピングモータ７とを協働させることによりハードコート層形成範囲Ｓ内にハードコート層を所定の膜厚でコートするようヘッド２を制御するようになっている。
【００３５】
ｃ．ハードコート層
ｃ-１．ハードコート層の材質
透明ハードコート層の材質としては、アクリル系樹脂、ポリウレタン系樹脂、ポリエステル系樹脂、シアノアクリレート系樹脂、ウレタンアクリレート系樹脂などが示されるが、これらは単独で用いてもよく、または２種以上併用することもできる。
【００３６】
上記ハードコート層用の溶液または懸濁液は、カートリッジからヘッド２に至る搬送路中で適性な粘度が得られるよう、例えば、回転式粘度計（アントンバール社製レオラボＱＣ）を用い、２０ｒｐｍ、２５℃で測定された粘度が２〜６０ｃｐとなるように調整することが好ましい。
【００３７】
また、ハードコート層用のインキとして使用するバインダー樹脂は、コート後、空気乾燥、紫外線または熱によって架橋し硬化する材料を選択することが好ましい。
【００３８】
ｃ-２．ハードコート層の厚み
ハードコート層の厚みは、１〜２００μｍの範囲で適宜設定することができる。
【００３９】
１μｍ未満ではハードコート層としての耐摩耗性が得られにくく、また、２００μｍを超えるとクラックの発生する虞れがあり生産性も低下する。
【００４０】
ｄ．曲面を備えた表示パネルに対するハードコート層の形成方法
表示パネル２０が曲面に形成されている場合、その曲面の曲率半径が１５〜５００ｍｍであれば、一般のジェットプリンタによって問題なくコーティングが可能であり、５００ｍｍ以上であれば、実質的に平面上にコーティングするのと同様であるため、勿論、ハードコート層を形成する上で問題は発生しない。
【００４１】
ところが、曲率半径が１５ｍｍ未満の曲面になると、従来のように一方向からのコーティングではハードコート層の厚みが一定にならず、コーティング不良が発生する。
【００４２】
この場合、曲面に対し二方向以上の角度からインクを塗布することができるように、ヘッド２の角度を変更する。
【００４３】
図３(ａ)〜(ｃ)は、ヘッド２の角度を変えてハードコート層を形成する方法を具体的に示したものである。
【００４４】
まず、図３(ａ)に示すように、ヘッド２をＸ軸方向に移動させるとともに、テーブル１０を矢印Ｙ方向に移動させることにより、表示パネル３０の平坦部３０ｂに対してハードコート層をコートする。
【００４５】
次に、図３(ｂ)に示すように、ヘッド２を９０°回転させ、表示パネル３０の側壁に対して（矢印Ｂ方向）ハードコート層をコートする。
【００４６】
さらに、図３(ｃ)に示すように、ヘッド２の回転角度を４５°戻し、表示パネル３０の曲面３０ａに対して斜め方向（矢印Ｃ方向）からハードコート層をコートする。
【００４７】
それにより、曲面を有する表示パネル３０に対しても過不足なくハードコート層を形成することが可能になる。
【００４８】
なお、ジェットプリンタがヘッド２の回転機構を備えていない場合には、表示パネル３０を支持しているテーブル１０を、水平姿勢（０°）→垂直姿勢（９０°）→傾斜姿勢（４５°戻す）の順に変位させることにより、上記と同様に過不足なくハードコート層を形成することができる。
【００４９】
ｅ．透明窓部上に形成するハードコート層の膜厚を、加飾部上に形成するハードコート層の膜厚よりも厚くする方法
ヘッド２は図２に示した表示パネル２０全体にハードコート層を形成するが、透明窓部２０ａ上を移動するときのヘッドの速度を、加飾部（内縁部２０ｂ、外縁部２０ｃ）上を移動するときのヘッドの速度よりも遅く制御する。それにより、透明窓部２０ａに形成されるハードコート層の膜厚を、加飾部分に形成されたハードコート層の膜厚に対して相対的に厚く形成することができる。
【００５０】
なお、加飾部にハードコート層を形成する必要がない場合は、透明窓部２０ａのみハードコート層を形成してもよい。また、キャリアロゴ２０ｄのみにハードコート層をコートすることもできる。
【実施例１】
【００５１】
〈ハードコート層の形成〉
透明ハードコート層の形成は加飾成形品全面とし、加飾成形品は図４に示すものを使用した。
【００５２】
ハードコート層の材質は、透明樹脂としての紫外線硬型ウレタンアクリレート樹脂に酸化鉄２０％含有したもの（大日本インキ（株）製ＨＴ−１００）を使用した。
【００５３】
ハードコート層の膜厚は、図４に示した加飾成形品４０の曲面部４０ａ（曲率半径１２ｍｍ）については５μｍ、平面部４０ｂについては２μｍとした。
【００５４】
なお、加飾成形品４０は、透明窓部４０ｃの周囲に窓枠状に着色された加飾部（図中、着色部分）を有し、平面部４０ｂと側壁部４０ｄとの間に上記曲面部４０ａが形成されているものである。また、４０ｅはキャリアロゴである。
【００５５】
加飾成形品４０の位置決めは、その加飾成形品４０の外形に沿って予め配置されている位置決め治具に加飾成形品４０を嵌合することによって行なった。
【００５６】
ハードコート層の形成はデジタルインクジェットプリンタ（セイコーエプソン（株）製マルチフォトカラリオＰＭ−Ａ７５０）によって行い、ヘッド２から塗布されるハードコート層溶液を、２０rpm、２５℃で測定された粘度が１２cpの溶液となるように調整した。
【００５７】
〈加飾部の作成〉
加飾成形品４０の加飾部は転写フィルムを用いたインモールド成形によって形成した。
【００５８】
転写フィルムの構成は、３８μｍポリエステルフィルム（東洋紡績（株）Ｔ６１４０）からなる基体シート上にアクリル系樹脂（三菱レイヨン（株）ＢＲ−８３）を加飾層として形成し、ウレタン系樹脂（インクテック（株）ＥＣＯＳ）をアンカー層とし、塩化ビニル系樹脂（大日精化（株）ＶＭ−ＰＥＡＲＬ）を接着層としたものであり、この転写フィルムが転写される成形樹脂としてはポリカーボネート系樹脂（帝人（株）パンライト）を使用した。また、水洗によるアルミ真空蒸着薄膜層によってパターン化された金属光沢を有する金属薄膜層を形成した。
【００５９】
〈ヘッドの位置合せ〉
加飾成形品４０の輪郭について、上述したようにＸＹ座標を読み取り、その座標に基づいてジェットプリンタのヘッド２をＸ軸方向に移動させるとともにテーブル１０をＹ軸方向に移動させた。
【００６０】
〈曲面部へのハードコート層形成方法〉
ヘッド２の角度は固定であるため、加飾成形品４０を載置している搬送テーブル１０の姿勢を変位させる。
【００６１】
水平姿勢にある搬送テーブル１０上に載置された加飾成形品４０の平面部４０ｂに対し、直交する方向（垂直方向）からハードコート層を２μｍコートし、次にテーブル１０を９０°回転させて垂直姿勢とし、加飾成形品４０の側壁部４０ｄに対し、ハードコート層を２μｍコートした。
【００６２】
最後に、搬送テーブル１０を４５°戻して傾斜姿勢とし、加飾成形品４０の曲面部４０ａにハードコート層を重ね塗りし膜厚を５μｍとした。
【００６３】
図４(ｂ)はハードコート層が形成された加飾成形品４０の断面図であり、曲面部４０ａにハードコート層が厚く形成されている。それにより、曲面部４０ａのハードコート層が引っ張られて膜厚不足となる問題を解消することができた。
【００６４】
〈ハードコート層の性能〉
得られたハードコート層の鉛筆硬度は、加飾成形品の平面部４０ｂで３Ｈであり、曲面部４０ａで４Ｈであった。
【００６５】
また、ハードコート層の耐摩耗性（金属ブラシで擦りつける）を試験した結果、平面部４０ｂでは３０回に耐え、曲面部４０ａについては１００回まで耐えることができた。ちなみに特許文献１に示した方法で形成されたハードコート層では、曲面部について３０回擦っただけで加飾層が剥がれ始めた。
【実施例２】
【００６６】
〈ハードコート層の形成〉
透明ハードコート層を透明窓部と加飾部にコートし、透明窓部の膜厚を５μｍ、加飾部の膜厚を２μｍとした。
【００６７】
ハードコート層の材質は、透明樹脂として紫外線硬化型ウレタンアクリレート（実施例１と同じ）を使用した。
【００６８】
加飾成形品の位置決めは、その加飾成形品の外形に沿って配置されている位置決め治具に加飾成形を嵌合させることによって行なった。
【００６９】
ハードコート層の形成はデジタルインクジェットプリンタ（キャノン（株）製ＰＩＸＵＳ  ＭＰ５００）によって行い、ヘッド２から塗布されるハードコート層溶液を、２０rpm、２５℃で測定された粘度が１２cpの溶液となるように調整した。なお、希釈溶剤としてメチルイソブチルケトンを使用した。
【００７０】
〈加飾層の作成〉
加飾部の図柄はグラビア印刷によって形成した。なお、グラビア印刷に代えてオフセット印刷、スクリーン印刷等によるパターン印刷も可能である。
【００７１】
〈加飾部への位置合せ〉
加飾成形品の輪郭についてＸＹ座標を読み取り、その座標に基づいてジェットプリンタのヘッド２をＸ軸方向に移動させるとともに搬送テーブル１０をＹ軸方向に移動させた。
【００７２】
〈透明窓部に対するハードコート層形成方法〉
透明窓部上を移動するヘッド２の時間を１．６秒とし、加飾部上を移動するヘッド２の時間を０．６秒に制御し、透明窓部に形成するハードコート層の膜厚を、加飾部上に形成するハードコート層の膜厚よりも厚く形成した。
【００７３】
〈ハードコート層の性能〉
得られたハードコート層の鉛筆硬度は、透明窓部で４Ｈであり、加飾部で３Ｈであった。
【００７４】
また、ハードコート層の耐摩耗性（金属ブラシで擦りつける）を試験した結果、透明窓部では１００回に耐え、加飾部については８０回まで擦りに耐えることができた。
【実施例３】
【００７５】
透明ハードコート層を加飾成形品の平面部と曲面部に形成する。
【００７６】
上記平面部におけるハードコート層の膜厚は１μｍ、曲面部（曲率半径１２ｍｍ）は５μｍとした。
【００７７】
〈ハードコート層の形成〉
ハードコート層の材質は、透明樹脂としての紫外線硬型ウレタンアクリレート樹脂に酸化鉄２０％含有したもの（大日本インキ（株）製ＨＴ−１００）を使用した。
【００７８】
ハードコート層の形成はデジタルインクジェットプリンタ（セイコーエプソン（株）製マルチフォトカラリオＰＭ−Ａ７５０）によって行い、ヘッド２から塗布されるハードコート層用溶液を、２０rpm、２５℃で測定された粘度が６０cpの溶液となるように調整した。
【００７９】
加飾部を形成するための転写フィルムの構成は、３８μｍポリエステルフィルム（東洋紡績（株）Ｔ６１４０）からなる基体シート上にアクリル系樹脂（三菱レイヨン（株）ＢＲ−８３）を加飾層として形成し、ウレタン系樹脂（インクテック（株）ＥＣＯＳ）をアンカー層とし、塩化ビニル系樹脂（大日精化（株）ＶＭ−ＰＥＡＲＬ）を接着層とし、剥離層としてハードコート性を有するウレタンアクリレート系樹脂（大日本インキ（株）ＨＴ−１００）を備えたものであり、この転写フィルムが転写される成形樹脂としてはポリカーボネート系樹脂（帝人（株）パンライト）を使用した。
【００８０】
また、アルミ真空蒸着薄膜層を部分的にエッチングすることによってパターン化された金属光沢を有する金属薄膜層を形成した。
【００８１】
〈ハードコート層の性能〉
得られたハードコート層の鉛筆硬度は、加飾成形品の平坦部で３Ｈであり、加飾成形品の曲面部で４Ｈであった。
【００８２】
また、ハードコート層の耐摩耗性（金属ブラシで擦りつける）を試験した結果、加飾成形品の平坦部では３０回に耐え、曲面部については１００回擦っても外観上変化は見られなかった。ちなみに特許文献１に示した方法で形成されたハードコート層（膜厚５μｍ）では、曲面部について３０回擦っただけで図柄層が剥がれ始めた。
【実施例４】
【００８３】
透明ハードコート層を加飾成形品の平面部と曲面部に形成する。平面部におけるハードコート層の膜厚は２μｍ、曲面部（曲率半径１２ｍｍ）は５μｍとした。
【００８４】
〈ハードコート層の形成〉
ハードコート層の材質は、透明樹脂として紫外線硬化型ウレタンアクリレート（実施例１と同じ）を使用する。
【００８５】
加飾成形品の位置決めは、その加飾成形品の外形に沿って配置されている位置決め治具に加飾成形を嵌合することによって行なった。
【００８６】
ハードコート層の形成はデジタルインクジェットプリンタ（キャノン（株）製ＰＩＸＵＳ  ＭＰ５００）によって行い、ヘッド２から塗布されるハードコート層用溶液を、２０rpm、２５℃で測定された粘度が６０cpとなるように調整した。なお、希釈溶剤としてメチルイソブチルケトンを使用した。
【００８７】
〈ヘッドの位置合せ〉
ハードコート層を形成する加飾成形品の輪郭について、ＸＹ座標を読み取り、その座標に基づいてヘッド２をＸ軸方向に移動させるとともにテーブル１０をＹ軸方向に移動させた。
【００８８】
〈曲面部へのハードコート層形成方法〉
ヘッド２の角度は固定であるため、加飾成形品を載置している搬送テーブル１０の姿勢を変位させる。
【００８９】
水平姿勢にある搬送テーブル１０上に載置された加飾成形品の平面部に対し、直交する方向（垂直方向）からハードコート層を塗布し、次にテーブル１０を９０°回転させて垂直姿勢とし、加飾成形品の側壁部に対してハードコート層をコートした。最後に、テーブル１０を４５°戻して傾斜姿勢とし、加飾成形品の曲面部分にハードコート層を重ね塗りした。
【００９０】
〈加飾部の作成〉
加飾成形品の加飾部は転写フィルムを用いたインモールド成形によって形成した。
【００９１】
転写フィルムの構成は、３８μｍポリエステルフィルム（東洋紡績（株）Ｔ６１４０）からなる基体シート上にアクリル系樹脂（三菱レイヨン（株）ＢＲ−８３）を加飾層として形成し、ウレタン系樹脂（インクテック（株）ＥＣＯＳ）をアンカー層とし、塩化ビニル系樹脂（大日精化（株）ＶＭ−ＰＥＡＲＬ）を接着層とし、ハードコート性を有するウレタンアクリレート系樹脂（大日本インキ（株）ＨＴ−１００）を剥離層として備えたものであり、この転写フィルムが転写される成形樹脂としてはポリカーボネート系樹脂（帝人（株）パンライト）を使用した。
【００９２】
〈ハードコート層の性能〉
得られたハードコート層の鉛筆硬度は、加飾成形品の曲面部で４Ｈであり、平坦部で３Ｈであった。
【００９３】
また、ハードコート層の耐摩耗性（金属ブラシで擦りつける）を試験した結果、加飾成形品の曲面部では１００回擦っても外観に変化はなく、平坦部については３０回まで擦りに耐えることができた。ちなみに特許文献１に示した方法で形成されたハードコート層（膜厚５μｍ）では、曲面部について３０回擦っただけで加飾部が剥がれ始めた。
【実施例５】
【００９４】
図４に示したキャリアロゴ４０ｅ上にのみ透明ハードコート層を形成する。
【００９５】
ハードコート層の膜厚は５μｍとした。
【００９６】
〈ハードコート層の形成〉
ハードコート層の材質は、透明樹脂としての紫外線硬型ウレタンアクリレート樹脂に酸化鉄２０％含有したもの（大日本インキ（株）製ＨＴ−１００）を使用した。
【００９７】
ハードコート層の形成はデジタルインクジェットプリンタ（セイコーエプソン（株）製マルチフォトカラリオＰＭ−Ａ７５０）によって行い、ヘッド２から塗布されるハードコート層用溶液を、２０rpm、２５℃で測定された粘度が６０cpの溶液となるように調整した。
【００９８】
〈ハードコート層の性能〉
得られたハードコート層の鉛筆硬度は４Ｈであり、ハードコート層の耐摩耗性（金属ブラシで擦りつける）を試験した結果、１００回擦っても外観に変化はなく、耐摩耗性の高められたことが確認された。
【００９９】
なお、加飾成形品に対して異なる角度からハードコート層用溶液をコートする方法としは、搬送テーブル１０の姿勢を変位させる以外にロボットアームを使用することによって実現することもできる。
【０１００】
具体的には、減圧回路と連通する吸盤を備えたロボットアームを使用し、その吸盤を加飾成形品に接触させて加飾成形品を吸着し、ロボットアームの姿勢を所望の角度に制御することによっても任意の部位に任意の厚さでハードコート層を形成することができる。
【０１０１】
また、加飾成形品を水平から垂直姿勢に変位させるだけの場合は、例えば、加飾成形品の側壁をその両側から把持し得る把持爪を２対使用し、水平姿勢の場合は２対の把持爪で加飾成形品の側壁４箇所を固定し、垂直姿勢の場合は一対の把持爪を取り外すことにより一対の把持爪を支点として加飾成形品を自重で回転させ垂直姿勢にすることもできる。
【図面の簡単な説明】
【０１０２】
【図１】本発明に係るハードコート層形成方法に使用するジェットプリンタの要部の構成を示す斜視図である。
【図２】ハードコート層が形成される加飾成形品の位置決め方法を説明する斜視図である。
【図３】(ａ)〜(ｃ)は加飾成形品の曲面部に対するハードコート層形成方法を示す説明図である。
【図４】曲面部を有する加飾成形品の外形を示す斜視図である。
【符号の説明】
【０１０３】
１    ジェットプリンタ
２    ヘッド
３    キャリッジ
４    スライディングシャフト
５    プーリ
６    ベルト
７    ステッピングモータ
８    位置決めレール
９    フレキシブル基板
１０    搬送テーブル
２０    加飾成形品
２０ａ  透明窓部
２０ｂ  加飾部
２１    位置決め治具
【図１】
2008032928.tif 000003
【図３】
2008032928.tif 000004
【図４】
2008032928.tif 000005
【図２】
2008032928.tif 000006